(57)【特許請求の範囲】
【請求項１】
以下の（１）〜（７）の特徴を有する古紙脱墨パルプが配合された印刷用紙。
（１）印刷用紙を離解して得られた全パルプ中の機械パルプが６５〜９０質量％、針葉樹クラフトパルプが５〜２０質量％含有するようにパルプ配合が調整されている。
（２）填料として、ホワイトカーボン０．５〜２．０質量％と炭酸カルシウム１０〜２０質量％が添加され、灰分５〜１５％とされている。
（３）白色度６５〜７５％、不透明度８７〜９７％、印刷後不透明度８５〜９５％
（４）坪量５０〜６０ｇ／ｍ２、厚さ１２０〜１４０μｍ
（５）紙力増強剤が少なくとも片面に０．５〜１．０ｇ／ｍ２塗布されている。
（６）平滑度５〜２０秒
（７）クラークこわさ横２０〜５０ｃｍ３／１００
【請求項２】
不透明度と印刷後不透明度の差が３％以下であることを特徴とする請求項１に記載の印刷用紙。
【発明の詳細な説明】
【技術分野】
【０００１】
本発明は、低坪量で印刷後不透明度が高く、しかも表面強度が高くインキ着肉性の良い印刷用紙に関するものである。
【背景技術】
【０００２】
従前より、省資源の観点から、紙の軽量化の要求がある。紙の軽量化の際には、紙の厚さは維持したままで軽量化すること、あるいは、不透明度を維持したまま軽量化することが要求される。特に、コミックや雑誌、書籍などに用いられる印刷用紙は、両面印刷されるため、軽量化の際にも不透明度が維持されて、裏抜けが無いことが要求される。紙の軽量化に関わる特許文献として、次のようなものがある。
【０００３】
特許文献１には、嵩高であり、かつ表面強度及びインキ着肉性が良好な、印刷適性に優れた印刷用紙として、機械パルプ６５〜９５重量％、機械パルプ中の２０〜８０重量％が松材（Ｐｉｎｅ）系のサーモメカニカルパルプから構成され、クリアーサイズが両面で０．５〜１．５ｇ／ｍ２塗布され、緊度０．４０〜０．５０ｇ／ｃｍ３である嵩高なオフセット印刷用中質紙が提案されている。しかし、不透明度や印刷後不透明度については検討されていない。
【０００４】
特許文献２には、嵩高でオフセット印刷適性に優れる、印刷強度の高い印刷用紙として、低密度化薬品を対パルプあたり０．１〜２重量％含み、嵩比重０．３ｇ／ｍｌ以下の無定形シリカ若しくは無定形シリケートを紙重量あたり１〜９重量％含む低密度紙が提案されている。しかし、不透明度や印刷後不透明度については検討されていない。
【０００５】
特許文献３には、嵩高でありながら、不透明性や印刷後不透明性に優れる低密度印刷用紙として、軽質炭酸カルシウム−シリカ複合物を１〜２５固形分重量％含有する低密度印刷用紙が提案されている。しかし、軽質炭酸カルシウム粒子の表面をシリカで被覆した特殊な填料であるし、印刷後不透明度について詳細には検討されていない。
【０００６】
特許文献４には、白色度が高く、褪色性に優れ、軽量、嵩高で、印刷適性に優れ、紙粉の発生がなく手触り感が良好な印刷用紙として、白色度７５％以上、密度０．５０ｇ／ｃｍ３以下、褪色性が６以下の印刷用紙が提案されている。しかし、印刷後不透明度については検討されていない。
【０００７】
特許文献５には、低密度、紙腰が柔軟、インキ着肉性が良好で、ブランケットへの紙粉の付着が少ない印刷適性に優れた低密度印刷用紙として、紙低密度化剤を０．３〜２．０質量％、カルボキシメチルセルロースを０．０５〜２．０質量％添加した低密度印刷用紙が提案されている。しかし、不透明度や印刷後不透明度については検討されていない。
【先行技術文献】
【特許文献】
【０００８】
【特許文献１】特開平５−９８５９３号公報（特許２６５０５３３号）
【特許文献２】特開２０００−２８２３９２号公報
【特許文献３】特開２００５−２８１９１５号公報
【特許文献４】特開２００７−２６２５８７号公報
【特許文献５】特開２００８−８８５８２号公報
【発明の概要】
【発明が解決しようとする課題】
【０００９】
紙を軽量化する際、坪量を下げると不透明度が低下する。
厚さを維持するためには、前述した嵩高剤を使用する以外の手段として、原料のパルプの叩解を弱くして、嵩高にする方法がある。しかしこのようにすると、パルプの繊維間結合が弱くなるので表面強度が低くなり、印刷時に紙粉、紙むけなどのトラブルが発生するという問題がある。さらに、平滑化処理を行うカレンダーの加圧を弱くすることで、嵩高にすることができるが、同時に平滑性が悪くなりインキ着肉性が悪くなってしまう。
【００１０】
本発明の課題は、上記問題の解決を意図したものである。すなわち、低坪量で不透明度が高く、しかも表面強度が高くインキ着肉性の良い印刷用紙を提供することである。
【課題を解決するための手段】
【００１１】
本発明者らは、印刷用紙を低坪量化する際に、不透明度を維持し、表面強度が高くインキ着肉性の良い印刷用紙とする手段について鋭意検討した結果、機械パルプが６５〜９０質量％、針葉樹クラフトパルプが５〜２０質量％含有するようにパルプ配合を調整し、填料としてホワイトカーボンを０．５〜２．０質量％添加、炭酸カルシウム１０〜２０質量％添加された原紙に、紙力増強剤が少なくとも片面に０．５〜１．０ｇ／ｍ２塗布された印刷用紙について、白色度、不透明度、印刷後不透明度、坪量、厚さ、平滑度、クラークこわさ横を特定することにより、上記課題を解決できることを見出し、本発明を完成させるに至った。
【００１２】
請求項１の発明は、以下の（１）〜（７）の特徴を有する古紙脱墨パルプが配合された印刷用紙である。
（１）印刷用紙を離解して得られた全パルプ中の機械パルプが６５〜９０質量％、針葉樹クラフトパルプが５〜２０質量％含有するようにパルプ配合が調整されている。
（２）填料として、ホワイトカーボン０．５〜２．０質量％と炭酸カルシウム１０〜２０質量％が添加され、灰分５〜１５％とされている。
（３）白色度６５〜７５％、不透明度８７〜９７％、印刷後不透明度８５〜９５％
（４）坪量５０〜６０ｇ／ｍ２、厚さ１２０〜１４０μｍ
（５）紙力増強剤が少なくとも片面に０．５〜１．０ｇ／ｍ２塗布されている。
（６）平滑度５〜２０秒
（７）クラークこわさ横２０〜５０ｃｍ３／１００
【００１３】
請求項２の発明は、不透明度と印刷後不透明度の差が３％以下であることを特徴とする請求項１に記載の印刷用紙である。
【発明の効果】
【００１４】
本発明によれば、低坪量、低密度であっても、不透明度が高く、しかも表面強度が高くインキ着肉性の良い印刷用紙を提供することができる。
【発明を実施するための形態】
【００１５】
以下、本発明の実施の形態を説明する。
本発明の印刷用紙の製造には、ワイヤーパート、プレスパート、ドライヤーパート、リールパートの各工程からなる抄紙機を用いる。
【００１６】
本発明にかかる印刷用紙は、原料パルプとして、クラフトパルプ、古紙パルプ、機械パルプなどが使用できる。クラフトパルプとしては、針葉樹晒クラフトパルプ（ＮＢＫＰ）、広葉樹晒クラフトパルプ（ＬＢＫＰ）、などが使用できる。また、古紙パルプとしては、新聞古紙脱墨パルプ、上質古紙脱墨パルプなどの脱墨パルプ（ＤＩＰ）が使用できる。機械パルプとしては、ストーングラウンドパルプ（ＳＧＰ）、加圧ストーングランドパルプ（ＰＧＰ）、リファイナーグランドパルプ（ＲＧＰ）、サーモメカニカルパルプ（ＴＭＰ）、ケミサーモメカニカルパルプ（ＣＴＭＰ）等を使用することができる。
【００１７】
本発明にかかる印刷用紙は、印刷用紙を離解して得られた全パルプ中の機械パルプが６５〜９０質量％、針葉樹クラフトパルプが５〜２０質量％含有するようにパルプ配合が調整されている。機械パルプを６５質量％〜９０質量％含有することで、嵩高さを得ることができる。機械パルプの配合率が高いと、抄紙時の湿紙強度が低くなり、断紙トラブルが発生しやすくなる。特に本発明の印刷用紙は低坪量であり、この懸念が大きいため、針葉樹クラフトパルプを５〜２０質量％含有させることで湿紙強度を確保し、抄紙操業性が良好となる。針葉樹クラフトパルプがこれより多いと、地合いが悪くなり、印刷後不透明度が低くなる。
【００１８】
本発明の印刷用紙は古紙パルプを配合している。古紙パルプの配合率は高いほうが、リサイクルという点で望ましいが、上記パルプ配合および、印刷用紙に要求される不透明度や白色度によって上限が決まってくる。古紙パルプの繊維組成をＪＩＳＰ８１２０:１９９８紙、板紙及びパルプ−繊維組成試験方法により求めておけば、古紙パルプ配合の印刷用紙を離解したパルプの繊維組成を予測することができる。新聞古紙脱墨パルプの場合、仕上がりパルプの繊維組成（％）は、ＮＢＫＰ／ＬＢＫＰ／機械パルプ＝１０／５０／４０程度である。
【００１９】
本発明の印刷用紙には填料を添加する。具体的には、ホワイトカーボンを０．５〜２．０質量％添加することが望ましく、加えて、炭酸カルシウムを１０〜２０質量％添加するのが望ましい。ホワイトカーボンは、インキ吸収能力が高いので、特に印刷後不透明度の向上に寄与し、炭酸カルシウムは不透明度の向上に寄与して、裏抜けの少ない印刷用紙とすることができる。
【００２０】
その他に使用する填料の種類は特に限定されず、二酸化チタン、タルク、クレー、シリカなどの無機填料やプラスチックピグメント等、一般に印刷用紙に使用されている填料を必要に応じて使用することができる。本発明の印刷用紙の灰分は、５〜１５％である。灰分が高過ぎると、表面強度が低くなり、紙粉やピッキングのトラブルを生じやすくなる。
填料はパルプ繊維間の空隙を埋めるので、カレンダー処理による平滑化を行わなくても、紙に平滑性を与えることができ、インキ着肉性が良好になる。したがって、嵩を維持したままインキ着肉性を良好にすることができる。
【００２１】
このようにして得られる印刷用紙の不透明度は８７〜９７％であり、印刷後不透明度は８５〜９５％である。印刷後不透明度は８９〜９５％であることがさらに望ましい。
一般の印刷用紙は、新聞用紙（坪量４３ｇ／ｍ２）に比べると高い坪量であり、インキの浸透をそれほど考慮する必要がなく、不透明度を確保すれば裏抜けの対策となった。しかし、本発明の印刷用紙は坪量が従来のものより低く軽量化されているので、裏抜けに関するインキの浸透の影響が大きくなるため、印刷後不透明度が重要となる。
コミック用紙は、オフセット輪転機またはオフセット枚葉機で印刷される。インキの乾燥方式は、輪転機では乾燥装置によるヒートセット方式、枚葉機では乾燥装置がないコールドセット方式であり、一般にコールドセット方式の方がインキの浸透が大きくなる。
今後、印刷用紙の軽量化が進んだ際には、裏抜けに関するインキの浸透の影響が大きくなるため、ヒートセット方式の輪転機においても印刷用紙の印刷後不透明度が重要となり、ましてやコールドセット方式の枚葉機では、非常に重要であるといえる。
本発明では印刷後不透明度の測定に際し、インキの浸透が大きいコールドセット方式に用いられる新聞オフセットインキを用いることで、印刷用紙の軽量化に重要となる印刷後不透明度を、より厳しい条件で測定している。
【００２２】
印刷後不透明度は不透明度よりも低い値となる。同じ不透明度の用紙で比較した場合、不透明度と印刷後不透明度の差（不透明度−印刷後不透明度）が小さい用紙のほうが、紙の厚み方向へのインキ浸透が抑えられている。低い坪量の用紙ほど、この差を小さくするのが難しいが、本発明の印刷用紙は、前述した構成をとることにより、不透明度と印刷後不透明度の差を３％以下、望ましくは２％以下としている。このように不透明度と印刷後不透明度の差を小さくすることで、過剰に不透明度を上げることなく、低坪量のコミック用紙に重視される印刷後不透明度を高くし、裏抜けを防止した印刷用紙を得ることができる。
すなわち、不透明度を向上させるための、填料の増添による強度ダウン、機械パルプの配合増によるインキ着肉の悪化、古紙パルプの配合減などの弊害を防止することができる。
【００２３】
本発明の印刷用紙には、原料パルプに硫酸バンド、サイズ剤、紙力増強剤、歩留向上剤、染料などを添加することができる。サイズ剤としては、ロジン系サイズ剤、アルキルケテンダイマー、アルケニル無水琥珀酸などのサイズ剤が使用できる。紙力増強剤としては、カチオン化澱粉、ポリアクリルアミド系樹脂などが使用できる。その他、スライムコントロール剤、ピッチコントロール剤、消泡剤などの添加剤も使用することができる。
【００２４】
本発明の印刷用紙には、表面強度向上を目的に、少なくとも片面に紙力増強剤を含む表面処理剤を塗布する。通常は両面に同じ塗布量で塗布する。紙力増強剤の塗布量は、片面０．５〜１．０ｇ／ｍ２である。紙力増強剤を塗布しているので、機械パルプの配合率と填料の添加率が高くても、表面強度を高くすることができる。紙力増強剤の塗布量が片面０．５ｇ／ｍ２より少ないと表面強度が不足し、１．０ｇ／ｍ２より多くしても、それ以上の効果は期待できない。
【００２５】
表面処理剤を塗布する装置としては、一般的に使用される２ロールサイズプレスコーターやゲートロールコーターなどのロールコーターやブレードコーターやスプレーコーターを用いることができる。
塗布する紙力増強剤としては、酸化澱粉、カチオン化澱粉、ポリアクリルアミド、ポリビニルアルコール、カルボキシメチルセルロース、スチレンマレイン酸系共重合体、スチレンアクリル酸系共重合体などが使用できる。
表面処理剤には、紙力増強剤のほか、表面サイズ剤や、滑剤、防滑剤などの薬品を混合して塗布することもできる。
【００２６】
表面処理剤の塗布濃度は、５〜１０質量％が望ましい。紙厚を高くする上では、塗布濃度は低いほうがよいが、塗布濃度が５質量％より低いと塗布量の確保が難しくなる。塗布濃度が１０質量％を超えると塗布ムラができやすくなり、表面強度の点で望ましくない。
表面処理剤を塗布する際の湿紙の水分率は５〜１５％が好ましく、５〜１０%がさらに好ましい。５％より低いと表面処理剤の塗布による水分率の急激な変化により、抄紙工程内での印刷用紙の伸縮が大きくなるのでシワ入りが懸念され、抄紙安定性が悪くなる。塗布する際の湿紙水分が１５％より高いと、表面処理剤の紙層内部への浸透が多くなり、塗布後の水分率が高くなるので、水分プロファイルが悪くなり、シワが発生することがある。
【００２７】
本発明の印刷用紙の製造に際しては、通常、ドライヤーで乾燥後にカレンダー装置により平滑化処理するが、目的の平滑性が得られれば、カレンダー処理をしなくてもよい。かかるカレンダー装置としては、チルドカレンダー、ソフトカレンダー、グロスカレンダーなどの一般に使用されているカレンダー装置が使用できる。要求される平滑性に応じて、ニップ数やニップ圧、ロール温度、ロール材質、ロール硬度などを設定する。
【００２８】
本発明の印刷用紙の坪量は、５０〜６０ｇ／ｍ２である。６０ｇ／ｍ２以下であれば従来のコミック用紙より低い坪量となり、５０〜５８ｇ／ｍ２であることがさらに好ましい。坪量が５０ｇ／ｍ２に満たないと、厚さ、あるいは不透明度が不足し、コミックには使用が困難となる。本発明の印刷用紙の厚さは１２０〜１４０μｍである。好ましくは１２０〜１３５μｍである。この範囲であれば、コミックとして、手肉感やページのめくりやすさが良好なものとなる。
【００２９】
本発明の印刷用紙の白色度は６５〜７５％であることが好ましい。この範囲であればコミックに好適である。
白色度が６５％に満たないと、印刷画像とのコントラストが弱く、印刷効果が低いものとなる。白色度が７５％より高いと低坪量で不透明度を確保するのが難しくなる。本発明の印刷用紙の平滑度は、表裏面ともに５〜２０秒が好ましく、１０〜２０秒がさらに好ましい。平滑度が低いとインキ着肉性が劣り、２０秒を超えると、インキ着肉性は良いが密度が高くなり、コミック用紙に必要な厚さを低坪量で確保することができなくなる。
【００３０】
本発明の印刷用紙をコミックに使用する場合、クラークこわさ（ＪＩＳＰ８１４３：２００９紙−こわさ試験方法−クラークこわさ試験機法）横は２０〜５０ｃｍ３／１００であることが好ましい。２０ｃｍ３／１００より低いと、しっかりとした手肉感がなく安価な印象を与えてしまうし、製本後にページをめくりにくくなる。５０ｃｍ３／１００より高いと製本後に、本を開いても自然に閉じる傾向が強くハンドリングが悪くなるという問題がある。
印刷用紙のこわさは、用途によって要求される範囲が異なっている。チラシやページ数の少ないカタログ等に使用される用紙は、手肉感が必要でこわさは高いほうが好まれる。一方、製本される印刷用紙の場合、本のサイズやページ数などによって要求される範囲が変わってくる。文庫本（主にＡ６判）はサイズが比較的小さく、ページ数が多いので、こわさが低い用紙が好ましい。週刊誌や雑誌（主にＢ５判、Ａ４判）はサイズが大きく、こわさが高い用紙が望ましい。これらの中間の大きさのコミック（主にＢ６判）の場合、本発明の低坪量の用紙の場合は、前述したクラークこわさ横は２０〜５０ｃｍ３／１００であることが好ましい。
【実施例】
【００３１】
以下、実施例及び比較例により、本発明の効果を具体的に表す。なお、％は特に断りのない限り質量％を表し、添加量は絶乾パルプ１００質量部に対する固形分または有効成分で表す。
【００３２】
（実施例１）
サーモメカニカルパルプ６５質量部（９５ｍｌＣＳＦ）と針葉樹晒クラフトパルプ１０質量部（４８０ｍｌＣＳＦ）と新聞古紙脱墨パルプ２５質量部（２００ｍｌＣＳＦ）からなる原料パルプ分散液に、填料として、ホワイトカーボン（丸住エンジニアリング株式会社製）０．５質量％、炭酸カルシウム（奥多摩工業株式会社製、商品名：タマパール１２１−６Ｓ）１７質量％を添加し、歩留向上剤（ハイモ株式会社製、商品名：ハイモロックＮＤ−２６０）２００ｐｐｍを添加して抄紙した。
水分１１％まで乾燥した湿紙に、ゲートロールコーターで濃度８％に溶解した酸化澱粉（王子コーンスターチ株式会社製、商品名：王子エースＡ）を塗布量が片面あたり０．８ｇ／ｍ２となるように紙の両面に塗布した後、乾燥し、カレンダー処理を行わず、水分６．５％、坪量５９．８ｇ／ｍ２、白色度７０％の印刷用紙を得た。
【００３３】
（実施例２）
カレンダー１ニップ処理（ニップ圧１０ｋＮ／ｍ）を行ったこと以外は実施例１と同様に印刷用紙を得た。
【００３４】
（実施例３）
ホワイトカーボンの添加量を２．０質量％、炭酸カルシウムの添加量を１０質量％としたことと、表面処理剤の塗布量を片面あたり１．０ｇ／ｍ２としたこと以外は、実施例１と同様に印刷用紙を得た。
【００３５】
（実施例４）
サーモメカニカルパルプの配合率を８０質量部とし、新聞古紙脱墨パルプの配合率を１０質量部としたこと、ホワイトカーボンの添加量を１．０質量％、炭酸カルシウムの添加量を２０質量％としたことと、表面処理剤の塗布量を片面あたり１．０ｇ／ｍ２としたことと、坪量を５６．０ｇ／ｍ２としたこと以外は、実施例１と同様に印刷用紙を得た。
【００３６】
（実施例５）
炭酸カルシウムの添加量を２０質量％としたことと、坪量を５３．０ｇ／ｍ２としたこと以外は、実施例４と同様に印刷用紙を得た。
【００３７】
（比較例１）
ホワイトカーボンを添加しなかったことと、炭酸カルシウムの添加量を２４質量％としたこと以外は実施例１と同様に印刷用紙を得た。
【００３８】
（比較例２）
ホワイトカーボンを添加しなかったことと、炭酸カルシウムの添加量を５．０質量％としたこと、表面処理剤の塗布量を片面あたり０．６ｇ／ｍ２としたこと以外は、実施例１と同様に印刷用紙を得た。
【００３９】
（比較例３）
サーモメカニカルパルプの配合率を４０質量部とし、新聞古紙脱墨パルプの配合率を５０質量部としたことと、表面処理剤の塗布量を片面あたり０．３ｇ／ｍ２としたこと以外は、実施例１と同様に印刷用紙を得た。
【００４０】
（比較例４）
サーモメカニカルパルプの配合率を４０質量部とし、針葉樹晒クラフトパルプの配合率を２０質量％とし、新聞古紙脱墨パルプの配合率を４０質量部としたこと、ホワイトカーボンを添加せず、炭酸カルシウムの添加量を２２質量％としたこと、表面処理剤の塗布量を片面あたり０．８ｇ／ｍ２としたこと以外は、実施例４と同様に印刷用紙を得た。
【００４１】
（比較例５）
坪量を４９．０ｇ／ｍ２としたこと以外は、実施例４と同様に印刷用紙を得た。
【００４２】
実施例１〜５と比較例１〜５の印刷用紙の評価結果を表１に示す。試験方法、評価方法は次のとおりである。
（坪量）ＪＩＳＰ８１２４：１９９８紙及び板紙−坪量測定方法
（白色度）ＪＩＳＰ８１４８：２００１紙、板紙及びパルプ−ＩＳＯ白色度（拡散青色光反射率）の測定方法
（繊維組成）ＪＩＳＰ８１２０:１９９８紙、板紙及びパルプ−繊維組成試験方法
（厚さ）ＪＩＳＰ８１１８：１９９８紙及び板紙−厚さ及び密度の試験方法
（灰分）ＪＩＳＰ８２５１：２００３紙、板紙及びパルプ−灰分試験方法−５２５℃燃焼法
（不透明度）ＪＩＳＰ８１４９：２０００紙及び板紙−不透明度試験方法（紙の裏当て）−拡散照明法
（印刷後不透明度）「新聞用紙−印刷後不透明度試験方法」（Ｊａｐａｎ  Ｔａｐｐｉ紙パルプ試験方法Ｎｏ．４５）により、表面と裏面の測定値の平均を求めた。なお、インキの浸透性を評価するため、オフセット印刷用新聞インキを使用した。
（平滑度）ＪＩＳＰ８１１９：１９９８紙及び板紙−ベック平滑度試験機による平滑度試験方法
（クラークこわさ）ＪＩＳＰ８１４３：２００９紙−こわさ試験方法−クラークこわさ試験機法
（表面強度評価、インキ着肉性評価）ＲＩ印刷適性試験機を用いて、オフセットインキでベタ印刷を行い、ドライピックとインキ着肉性を、次の３段階で相対評価した。◎優れる  ○良い  ×劣る
【００４３】
【表１】
0005699694.tif 000002
【００４４】
表１に示したように、本発明の実施例では、不透明度、印刷後不透明度が高く、表面強度とインキ着肉性の評価が良好な印刷用紙が得られている。
比較例１は、ホワイトカーボンを添加していないので、インキが表面に留まらず、紙内部に浸透してしまい印刷後不透明度が低く、不透明度と印刷後不透明度の差が３．３％と大きくなっている。炭酸カルシウムの添加量を２４質量％とすることで、印刷後不透明度は８８．７％とまずまず高い値であるが、灰分が高いため表面強度評価が悪くなっている。
比較例２は、ホワイトカーボンの添加がなく、炭酸カルシウムの添加量が５．０質量％と少ないので、灰分が４．７％と低くなっており、不透明度、印刷後不透明度ともに低く、不透明度と印刷後不透明度の差が３．１％と大きくなっている。また、灰分が低いことに加え、平滑度が、表８秒、裏７秒と低いので、インキ着肉性評価が悪くなっている。
比較例３は、機械パルプの含有が６０質量％と低く、坪量５９．８ｇ／ｍ２の実施例、比較例の中では、不透明度、印刷後不透明度が低目であり、不透明度と印刷後不透明度の差が３．１％と大きくなっている。また、紙力増強剤の塗布量が片面０．３ｇ／ｍ２と少ないので、表面強度評価が悪くなっている。
比較例４は、機械パルプの含有割合が５５質量％と低いことに加え、ＮＢＫＰの含有割合が２５％と高いので地合いが悪くなり、不透明度、印刷後不透明度が低く、不透明度と印刷後不透明度の差が３．７％と大きくなっている。また、炭酸カルシウムの添加量が２２質量％と多く、灰分が１５．２％と高いため、表面強度評価が悪くなっている。
比較例５は、坪量が４９．０ｇ／ｍ２と低いため、厚さが１１０μｍ、クラークこわさ横が１９ｃｍ３／１００と低くなっており、コミック用紙としては適さないものとなっている。
【産業上の利用可能性】
【００４５】
本発明の印刷用紙は、コミック用紙として好ましく使用できるが、その他の用途の印刷用紙にも使用できる。